(57)【要約】【課題】耐摩耗性および低転がり抵抗性を従来レベル以上に改良するようにした重荷重タイヤゴム組成物およびその製造方法を提供する。【解決手段】天然ゴム５５〜７０質量％と、ブタジエンゴム３０〜４５質量％とからなるゴム成分１００質量部に、ＣＴＡＢ吸着比表面積が１８０〜３００ｍ2／ｇのシリカを４０〜６０質量部、窒素吸着比表面積が１１０〜１５０ｍ2／ｇのカーボンブラックを３〜１０質量部配合し、スルフィド結合を有するシランカップリング剤を、前記シリカの量の６〜１５質量％含有することを特徴とする。【選択図】なし【特許請求の範囲】
【請求項１】
天然ゴム５５〜７０質量％と、ブタジエンゴム３０〜４５質量％とからなるゴム成分１００質量部に、ＣＴＡＢ吸着比表面積が１８０〜３００ｍ2／ｇのシリカを４０〜６０質量部、窒素吸着比表面積が１１０〜１５０ｍ2／ｇのカーボンブラックを３〜１０質量部配合し、スルフィド結合を有するシランカップリング剤を、前記シリカの量の６〜１５質量％含有することを特徴とする重荷重タイヤ用ゴム組成物。
【請求項２】
前記ブタジエンゴムのシス１，４結合の含有割合が９０％以上であることを特徴とする請求項１に記載の重荷重タイヤ用ゴム組成物。
【請求項３】
前記ブタジエンゴムが変性ブタジエンゴムを含むことを特徴とする請求項１または２に記載の重荷重タイヤ用ゴム組成物。
【請求項４】
請求項１〜３のいずれかに記載の重荷重タイヤ用ゴム組成物を、混練工程、ロール工程、およびファイナル工程により製造する方法であって、
前記混練工程が加硫系配合剤以外の原材料をバンバリーミキサーで混練する工程であり、前記ロール工程が、前記混練工程で得られた混合物をロールに供し、ロールギャップ０．５〜５ｍｍ、前記混合物の温度４０〜１００℃で混合する工程であり、
前記ファイナル工程が、前記ロール工程で得られた混合物に、加硫系配合剤を添加し混合する工程である、
ことを特徴とする重荷重タイヤ用ゴム組成物の製造方法。
【請求項５】
前記混練工程における混合物の温度が１３５〜１５５℃であり、そのときの混合物の温度Ｔｉを測定間隔△ｔ（秒）毎に測定し、下記の式（１）で求められる１５０℃に換算した熱履歴量ＨＨＳを５０〜２５０秒にすることを特徴とする請求項４に記載の重荷重タイヤ用ゴム組成物の製造方法。
ＨＨＳ＝Σ［△ｔ×ｅｘｐ（Ｅａ／Ｒ×（１／Ｔｏ−１／Ｔｉ））］  ・・・（１）
（式中、ＨＨＳは１５０℃に換算した熱履歴量、△ｔは測定間隔（秒）、Ｅａは活性化エネルギーでＥａ＝２２０００ｃａｌ／ｍｏｌ、Ｒは気体定数でＲ＝１．９８７ｃａｌ／（ｍｏｌ・Ｋ）、Ｔｏは基準温度でＴｏ＝１５０＋２７３Ｋ、Ｔｉは△ｔ毎に測定したｉ番目の混練温度（Ｋ）である。）
【請求項６】
請求項１〜３のいずれかに記載の重荷重タイヤ用ゴム組成物でトレッド部を構成し、タイヤの外径が７００〜１４００ｍｍである重荷重タイヤ。
【発明の詳細な説明】
【技術分野】
【０００１】
本発明は、耐摩耗性および低転がり抵抗性に優れた重荷重タイヤ用ゴム組成物およびその製造方法に関する。
【背景技術】
【０００２】
トラックおよびバス用タイヤとして使用される重荷重タイヤは、耐摩耗性に優れタイヤ寿命が長いことが重要視される。一方、近年、転がり抵抗に関する規制が厳しくなり、低転がり抵抗性の向上への要求が高まっている。低転がり抵抗性を付与するために、重荷重タイヤ用ゴム組成物にシリカを配合することが検討されるが、耐摩耗性が低下してしまうという課題がある。
【０００３】
このため、特許文献１は、天然ゴム並びにスチレンブタジエン共重合体ゴム及び／またはポリブタジエンゴムからなるゴム成分に、カーボンブラック、シリカと、特定構造の硫黄含有シラン化合物を配合してなるゴム組成物をキャップゴムに用いた重荷重用空気入りタイヤにより、耐摩耗性および低転がり抵抗性改良することを提案する。しかしながら、重荷重用空気入りタイヤに求められる耐摩耗性のレベルはより高く更なる改良が求められていた。
【先行技術文献】
【特許文献】
【０００４】
【特許文献１】特開２００８−３８１１９号公報
【発明の概要】
【発明が解決しようとする課題】
【０００５】
本発明の目的は、耐摩耗性および低転がり抵抗性を従来レベル以上に改良するようにした重荷重タイヤゴム組成物およびその製造方法を提供することにある。
【課題を解決するための手段】
【０００６】
上記目的を達成する本発明の重荷重タイヤは、天然ゴム５５〜７０質量％と、ブタジエンゴム３０〜４５質量％とからなるゴム成分１００質量部に、ＣＴＡＢ吸着比表面積が１８０〜３００ｍ2／ｇのシリカを４０〜６０質量部、窒素吸着比表面積が１１０〜１５０ｍ2／ｇのカーボンブラックを３〜１０質量部配合し、スルフィド結合を有するシランカップリング剤を、前記シリカの量の６〜１５質量％含有することを特徴とする。
【０００７】
また本発明の重荷重タイヤの製造方法は、本発明の重荷重タイヤ用ゴム組成物を、混練工程、ロール工程、およびファイナル工程により製造する方法であって、前記混練工程が加硫系配合剤以外の原材料をバンバリーミキサーで混練する工程であり、前記ロール工程が、前記混練工程で得られた混合物をロールに供し、ロールギャップ０．５〜５ｍｍ、前記混合物の温度４０〜１００℃で混合する工程であり、前記ファイナル工程が、前記ロール工程で得られた混合物に、加硫系配合剤を添加し混合する工程である、ことを特徴とする。
【発明の効果】
【０００８】
本発明の重荷重タイヤ用ゴム組成物は、所定量の天然ゴムおよびブタジエンゴムに、微細粒子径のシリカと、少量のカーボンブラックを配合し、スルフィド結合を有するシランカップリング剤を配合するようにしたので、耐摩耗性および低転がり抵抗性を従来レベル以上に改良することができる。
【０００９】
前記ブタジエンゴムのシス１，４結合の含有割合は９０％以上であるとよい。また前記ブタジエンゴムは、変性ブタジエンゴムを含むとよい。
【００１０】
本発明の重荷重タイヤ用ゴム組成物の製造方法は、混練工程、ロール工程、およびファイナル工程により製造し、混練工程で得られた混合物をロールに供し、ロールギャップ０．５〜５ｍｍ、前記混合物の温度４０〜１００℃で混合するロール工程を実施することにより、耐摩耗性および低転がり抵抗性のバランスを向上させ、特に耐摩耗性を一層優れたものにすることができる。
【００１１】
前記混練工程における混合物の温度は１３５〜１５５℃であり、そのときの混合物の温度Ｔｉを測定間隔△ｔ（秒）毎に測定し、下記の式（１）で求められる１５０℃に換算した熱履歴量ＨＨＳは５０〜２５０秒であるとよい。
ＨＨＳ＝Σ［△ｔ×ｅｘｐ（Ｅａ／Ｒ×（１／Ｔｏ−１／Ｔｉ））］  ・・・（１）
（式中、ＨＨＳは１５０℃に換算した熱履歴量、△ｔは測定間隔（秒）、Ｅａは活性化エネルギーでＥａ＝２２０００ｃａｌ／ｍｏｌ、Ｒは気体定数でＲ＝１．９８７ｃａｌ／（ｍｏｌ・Ｋ）、Ｔｏは基準温度でＴｏ＝１５０＋２７３Ｋ、Ｔｉは△ｔ毎に測定したｉ番目の混練温度（Ｋ）である。）
【００１２】
重荷重タイヤ用ゴム組成物でトレッド部を構成し、タイヤの外径が７００〜１４００ｍｍである重荷重タイヤは、耐摩耗性に優れ、転がり抵抗を従来レベル以上に低減することができ、トラックおよびバス用タイヤとして好適である。
【発明を実施するための形態】
【００１３】
本明細書において、重荷重タイヤとは、トラック、バス、建設車両に装着する大型空気入りタイヤをいい、重荷重タイヤ用ゴム組成物は、重荷重タイヤの構成部材、好ましくは、トレッドゴム、サイドゴムを形成するゴム組成物をいう。
【００１４】
重荷重タイヤ用ゴム組成物において、ゴム成分は、天然ゴム５５〜７０質量％と、ブタジエンゴム３０〜４５質量％とからなる。天然ゴムは、タイヤ用ゴム組成物に通常使用されるものを用いることができ、変性された天然ゴムでもよい。天然ゴムの含有量は、ゴム成分１００質量％中、５５〜７０質量％、好ましくは６０〜７０質量％であるとよい。天然ゴムの含有量が５５質量％未満であると、耐チッピング性が悪化する。また天然ゴムの含有量が７０質量％を超えると、耐摩耗性が低下する。
【００１５】
一方、ブタジエンゴムの含有量は、ゴム成分１００質量％中、３０〜４５質量％、好ましくは３０〜４０質量％であるとよい。ブタジエンゴムを含有することにより、耐摩耗性を向上することができる。ブタジエンゴムの含有量が３０質量％未満であると、耐摩耗性が低下し、また転がり抵抗が大きくなる。またブタジエンゴムの含有量が４５質量％を超えると、ゴム組成物の引張破断強度が低下し重荷重用タイヤにしたとき耐チッピング性が悪化する。
【００１６】
本発明において、ブタジエンゴムは、シス１，４結合の含有割合が好ましくは９０％以上、より好ましくは９３〜９８％であるとよい。シス１，４結合の含有割合を９０％以上にすることにより、耐摩耗性が向上する。シス１，４結合の含有割合が９０％以上であるブタジエンゴムは、通常の方法で製造してもよいし、市販品の中から適宜選択して使用してもよい。
【００１７】
またブタジエンゴムは、変性ブタジエンゴムを含むことができ、転がり抵抗をより小さくするのに好適である。変性ブタジエンゴムは、シリカと反応性がある官能基を有するブタジエンゴムである。このような官能基として、例えばヒドロキシ基、ヒドロキシシリル基、アルコシキ基、カルボキシ基、アミノ基等を挙げることができる。変性ブタジエンゴムは、通常の方法で製造してもよいし、市販品の中から適宜選択して使用してもよい。
【００１８】
重荷重タイヤ用ゴム組成物は、上述したゴム成分１００質量部に、シリカを４０〜６０質量部、好ましくは４５〜５５質量部配合する。シリカを４０質量部以上配合することにより、転がり抵抗を小さくし、耐摩耗性を改良することができる。シリカを６０質量部以下配合することにより、転がり抵抗を小さくすることができる。
【００１９】
シリカのＣＴＡＢ吸着比表面積は１８０〜３００ｍ2／ｇ、好ましくは１８０〜２５０ｍ2／ｇである。シリカのＮ2ＳＡが１８０ｍ2／ｇ未満であると、耐摩耗性および低転がり抵抗性を改良する効果が十分に得られない虞がある。またシリカのＮ2ＳＡが３００ｍ2／ｇを超えると、加工性が悪化する虞がある。本明細書において、シリカのＮ2ＳＡは、ＪＩＳ  Ｋ６４３０に準拠して、測定するものとする。
【００２０】
本発明では、シリカと共にスルフィド結合を有するシランカップリング剤を配合する。スルフィド結合を有するシランカップリング剤を配合することにより、ゴム成分に対するシリカの分散性を向上し、耐摩耗性および低転がり抵抗性を改良する作用を高くすることができる。
【００２１】
スルフィド結合を有するシランカップリング剤の種類は、例えばビス−（３−トリエトキシシリルプロピル）テトラスルフィド、ビス（３−トリエトキシシリルプロピル）ジスルフィド、３−トリメトキシシリルプロピルベンゾチアゾールテトラスルフィド、等を例示することができる。
【００２２】
シランカップリング剤の配合量は、シリカの質量に対し６〜１５質量％、好ましくは７〜１３質量％にする。シランカップリング剤の配合量がシリカ配合量の６質量％未満であるとシリカの分散を十分に改良することができない虞がある。シランカップリング剤の配合量がシリカ配合量の１５質量％を超えるとシランカップリング剤同士が縮合し、ゴム組成物における所望の硬度や強度を得ることができない。
【００２３】
重荷重タイヤ用ゴム組成物は、上述したゴム成分１００質量部に、カーボンブラックを３〜１０質量部、好ましくは５〜１０質量部配合する。カーボンブラックを３質量部以上配合することにより、ゴムを黒色化することができる。カーボンブラックを１０質量部以下配合することにより、ゴムを補強せず黒色化することができる。
【００２４】
カーボンブラックの窒素吸着比表面積（Ｎ2ＳＡ）は、１１０〜１５０ｍ2／ｇ、好ましくは１１０〜１４０ｍ2／ｇにする。カーボンブラックのＮ2ＳＡが１１０ｍ2／ｇ未満であると、耐摩耗性が低下する虞がある。またカーボンブラックのＮ2ＳＡが１５０ｍ2／ｇを超えると、カーボンブラックが高価になる虞がある。本明細書において、カーボンブラックのＮ2ＳＡは、ＪＩＳ  Ｋ６２１７−２に準拠して、測定するものとする。
【００２５】
本発明では、シリカ、カーボンブラック以外の他の無機充填剤を配合することができる。他の無機充填剤として、例えばクレー、タルク、マイカ、炭酸カルシウム等を挙げることができる。他の無機充填剤を配合することにより、ゴム組成物が安価になる。
【００２６】
重荷重タイヤ用ゴム組成物には、加硫剤／架橋剤、加硫促進助剤、老化防止剤、素練促進剤、各種オイル、可塑剤などのタイヤ用ゴム組成物に一般的に使用される各種添加剤を、本発明の構成を阻害しない範囲で配合することができ、かかる添加剤は一般的な方法で混練して重荷重タイヤ用ゴム組成物とし、加硫又は架橋するのに使用することができる。
【００２７】
本発明の重荷重タイヤ用ゴム組成物の製造方法は、混練工程、ロール工程、およびファイナル工程からなり、混練工程では加硫系配合剤以外の原材料をバンバリーミキサーで混練し、ロール工程では、混練工程で得られた混合物をロールに供し、ロールギャップ０．５〜５ｍｍ、混合物の温度４０〜１００℃で混合し、ファイナル工程では、ロール工程で得られた混合物に、加硫系配合剤を添加し混合することにより、重荷重タイヤ用ゴム組成物を得る。
【００２８】
混練工程は、重荷重タイヤ用ゴム組成物に用いる原材料のうち、加硫系配合剤以外の原材料をバンバリーミキサーで混練する工程である。ここで加硫系配合剤とは、加硫剤／架橋剤、加硫促進助剤等を例示することができる。また、中空微粒子、熱膨張性マイクロカプセル等の高い剪断力が付加されることにより、破壊または機能が失われる原材料をいう。
【００２９】
この混練工程は、通常のゴム組成物の製造方法と同様に、剪断力の強さ、混練する温度および時間を適宜、調整することができる。混練工程の混練温度は、好ましくは１３５〜１５５℃、より好ましくは１４０〜１５０℃にするとよい。混練工程の混練温度を１３５℃以上にすることにより、粘度が低下し、加工性が向上する。また混練工程の混練温度を１５５℃以下にすることにより、耐摩耗性が向上する。ここで混練工程の混練温度は、混練工程における混合物の温度を測定するものとする。
【００３０】
混練工程において、混練する時間は、特に制限されるものではないが、好ましくは２００〜５００秒、より好ましくは２００〜３００秒であるとよい。混練時間が２００秒以上であると、シリカの分散性が向上する。また混練時間が５００秒以下であると、ゴム硬度を確保することができる。
【００３１】
混練工程において、熱履歴量を特定することにより、得られる重荷重タイヤ用ゴム組成物の耐摩耗性および低転がり抵抗をより優れたものにすることができる。すなわち、混練工程における混合物の温度が１３５〜１５５℃であり、そのときの混合物の温度Ｔｉを測定間隔△ｔ（秒）毎に測定し、下記の式（１）で求められる１５０℃に換算した熱履歴量ＨＨＳを５０〜２５０秒にすることが好ましく、より好ましくは１００〜１５０秒にするとよい。
ＨＨＳ＝Σ［△ｔ×ｅｘｐ（Ｅａ／Ｒ×（１／Ｔｏ−１／Ｔｉ））］  ・・・（１）
（式中、ＨＨＳは１５０℃に換算した熱履歴量、△ｔは測定間隔（秒）、Ｅａは活性化エネルギーでＥａ＝２２０００ｃａｌ／ｍｏｌ、Ｒは気体定数でＲ＝１．９８７ｃａｌ／（ｍｏｌ・Ｋ）、Ｔｏは基準温度でＴｏ＝１５０＋２７３Ｋ、Ｔｉは△ｔ毎に測定したｉ番目の混練温度（Ｋ）である。）
【００３２】
本発明において、１５０℃に換算した熱履歴量ＨＨＳは、混合物の混練温度Ｔｉ（Ｋ）を測定間隔△ｔ秒毎に測定し、上記式（１）のように、基準温度Ｔｏと混練温度Ｔｉのそれぞれ逆数の差から計算される指数値に測定間隔△ｔを乗じて足し合わせることによりに求める。また、測定間隔の時間△ｔ（秒）は、任意に設定することができるが、好ましくは０．２〜２．０秒、より好ましくは０．５〜１．０秒にするとよい。ここでΣ（△ｔ）秒は、混練りした混練時間の合計である。式（１）中の添え字ｉは、１から測定終了に至るまでの順番を示す自然数である。例えばΣ（△ｔ）＝１８０秒、△ｔ＝０．５秒のとき、ｉは１〜３６０の自然数になる。熱履歴量ＨＨＳが５０秒以上であると、シリカの分散性を向上することができる。また熱履歴量ＨＨＳが２５０秒以下であると、ゴム硬度を確保することができる。熱履歴量ＨＨＳは、混練温度（Ｔｉ）および混練時間の合計（Σ△ｔ）を、増減することにより調整することができる。
【００３３】
混練工程で得られた混合物は、混練機から取り出され、ロール工程へ供される。このとき、混練機から取り出した混合物は、そのままロールへ供してもよいし、或は適宜、冷却し混合物の温度を下げてから、ロールへ供してもよい。
【００３４】
ロール工程では、混練工程で得られた混合物を、ロールギャップ０．５〜５ｍｍ、温度４０〜１００℃で繰り返し混合する。バンバリーミキサーで混練された混合物を、さらにロール工程で混合することにより、天然ゴムおよびブタジエンゴムに対するシリカの分散性を良好にするので、ゴム組成物の耐摩耗性をより優れたものにすることができる。ロール工程における混合物の温度は、４０〜１００℃であり、好ましくは６０〜８０℃である。混合物の温度を４０℃以上にすることにより、ロールに過大な負荷を掛けなくすることができる。また混合物の温度を１００℃以下にすることにより、ゴムに高いせん断を与え、シリカの分散性を高めることができる。
【００３５】
ロール工程に用いるミキシングロール機の大きさ（ロールの直径）は、特に制限されるものではなく、処理する混合物の量に基づき、適宜、選択することができる。ここで、ロールの大きさに関係なく、隣接するロール間のロールギャップは、０．５〜５ｍｍ、好ましくは１．０〜２．０ｍｍであるとよい。ロールギャップを０．５ｍｍ以上にすることにより、ロール同士が接触するリスクを軽減できる。またロールギャップを５ｍｍ以下にすることにより、ゴムに高いせん断を与え、シリカの分散性を高めることができる。ここで、ロールギャップは、隣接するロールの外表面間の最小距離をいう。
【００３６】
ロール工程における混合時間は、特に制限されるものではないが、好ましくは１００〜６００秒、より好ましくは３００〜５００秒にするとよい。混合時間をこのような範囲にすることにより、シリカの分散性を向上するので、ゴム組成物の耐摩耗性をより優れたものにすることができる。なお、ロール工程は、１回行ってもよいし、複数回行ってもよい。ここで１回のロール工程とは、所定のロールギャップ、温度および混合時間で、混合することをいい、ロール工程を複数回行うとは、１回目のロール工程を終えた混合物を、ミキシングロールから取り出し、温度を調節しまたは調節しないで、別のミキシングロールまたは同じミキシングロールに供し、別のロール混合条件または同じロール混合条件で混合することをいい、これを任意の回数繰り返すことをいう。
【００３７】
本発明の製造方法は、ロール工程の後に、必要に応じ混合物の温度を冷ましてから、ファイナル工程へ供し、ロール工程で得られた混合物に加硫系配合剤を添加し混合する。ファイナル工程は、通常のゴム用混練機械、例えばバンバリーミキサー、ロール、ニーダー等を使用することができ、通常のゴム組成物の製造方法におけるファイナル工程と同様にして行うことができる。
【００３８】
本発明の重荷重タイヤ用ゴム組成物は、所定量の天然ゴムおよびブタジエンゴムに、微細粒子径のシリカと、少量のカーボンブラックを配合し、スルフィド結合を有するシランカップリング剤を配合するようにしたので、耐摩耗性および低転がり抵抗性を従来レベル以上に改良することができる。また本発明の重荷重タイヤ用ゴム組成物の製造方法は、耐摩耗性および低転がり抵抗性のバランスを向上させた重荷重タイヤ用ゴム組成物を効率よく製造することができ、特に耐摩耗性を一層優れたものにすることができる。重荷重タイヤ用ゴム組成物でトレッド部を構成し、タイヤの外径が７００〜１４００ｍｍである重荷重タイヤは、耐摩耗性に優れ、転がり抵抗を従来レベル以上に低減することができ、トラックおよびバス用タイヤとして好適である。本発明が対象とする重荷重タイヤは、タイヤの外径が好ましくは９００〜１２００ｍｍであるとよい。また重荷重タイヤの重さは、特に限定されるものではないが好ましくは２０〜７０ｋｇ、より好ましくは３０〜６０ｋｇにすることができる。
【００３９】
以下、実施例によって本発明をさらに説明するが、本発明の範囲はこれらの実施例に限定されるものではない。
【実施例】
【００４０】
表２に示す共通配合を有し、表１に示す配合からなる１３種類の重荷重タイヤ用ゴム組成物（実施例１〜１０、比較例１〜３）を調製する。それぞれ硫黄および加硫促進剤からなる加硫系配合剤を除く成分を秤量し、２７０Ｌ密閉式バンバリーミキサーで約４〜８分間混練し、混練工程を行った後、得られた混合物を放出し室温冷却した。このとき混練温度が１２０℃以上になったときから混練り工程の終了まで（混合物を１.７Ｌ密閉式バンバリーミキサーから放出するまで）、測定間隔△ｔ＝１秒毎に混練温度Ｔｉを測定し、前述の式（１）に基づき１５０℃に換算した熱履歴量ＨＨＳを演算した。得られた熱履歴量ＨＨＳを表１，２に示した。
【００４１】
２７０Ｌ密閉式バンバリーミキサーから放出し室温冷却した混合物を、再び２７０Ｌ密閉式バンバリーミキサーまたはミキシングロール（直径６６０ｍｍ）に供した。２７０Ｌ密閉式バンバリーミキサーに供したとき、表１中、「リミルの形態」の欄に「ミキサー」と記載し、ミキシングロールに供したとき、「リミルの形態」の欄に「ロール」と記載した。２７０Ｌ密閉式バンバリーミキサーを使用したリミルは、混練温度１３０〜１４０℃で約２〜３分間行った。またミキシングロールを使用したリミルは、表１に記載したロールギャップおよび混合物の混練温度でロール工程を実施し、このロール工程を２回繰り返した。
【００４２】
リミルにより得られた混合物を、室温で冷却した後、ロールに供し、硫黄および加硫促進剤からなる加硫系配合剤を添加、混合しファイナル工程を行い、重荷重タイヤ用ゴム組成物を調製した。
【００４３】
得られたゴム組成物を用いて、所定形状の金型を使用して１６０℃、３０分間加硫成形し試験用サンプルを作成し、下記に示す方法により動的粘弾性ｔａｎδ（６０℃）、耐摩耗性および引張破断伸びを評価した。
【００４４】
動的粘弾性ｔａｎδ（６０℃）
得られた試験用サンプルの動的粘弾性を、東洋精機製作所社製粘弾性スペクトロメーターを用いて、初期歪み１０％、振幅±２％、周波数２０Ｈｚで測定し、温度６０℃におけるｔａｎδを求めた。得られた結果は、比較例１の値を１００とする指数にし表１に示した。温度６０℃におけるｔａｎδ（６０℃）の指数が小さいほど発熱性が小さく、重荷重タイヤにしたとき転がり抵抗性が小さく優れることを意味する。
【００４５】
耐摩耗性
得られた試験用サンプルのランボーン摩耗を、ＪＩＳ  Ｋ６２６４−２に準拠して、岩本製作所社製ランボーン摩耗試験機を使用し、荷重４９Ｎ、スリップ率２５％、時間４分、室温の条件で測定した。得られた結果は、比較例１を１００とする指数にし表１に示した。ランボーン摩耗の指数が大きいほど耐摩耗性が優れることを意味する。
【００４６】
引張破断伸び
得られた試験用サンプルから、ＪＩＳ  Ｋ６２５１に準拠してＪＩＳ３号ダンベル型試 験片を切り出した。ＪＩＳ  Ｋ６２５１に準拠し温度２０℃、引張速度５００ｍｍ／分の条件で引張試験を行い、引張破断伸びを測定した。得られた結果は、比較例１の値を１００とする指数にし表１に示した。引張破断伸びの指数が大きいほど、重荷重タイヤにしたとき耐チッピング性が優れることを意味する。
【００４７】
【表１】
2019056068.tif 000002
【００４８】
表１，２において使用した原材料の種類を下記に示す。
・ＮＲ：天然ゴム、ＴＳＲ２０
・ＢＲ：ＮＩＰＯＬ  ＢＲ１２２０（未変性ＢＲ、日本ゼオン社製）、シス１，４結合の含有割合が９６％
・変性ＢＲ：変性ポリブタジエン（ランクセス社製ＣＢ２４）、シス１，４結合の含有割合が９６％
・シリカ１：ローディア社製ＺＥＯＳＩＬ  Ｐｒｅｍｉｕｍ  ２００ＭＰ、ＣＴＡＢ吸着比表面積：２００ｍ2／ｇ
・シリカ２：ローディア社製ＺＥＯＳＩＬ  １１６５ＭＰ、ＣＴＡＢ吸着比表面積：１６０ｍ2／ｇ
・ＣＢ１：カーボンブラック、東海カーボン社製シースト６、窒素吸着比表面積：１１９ｍ2／ｇ
・ＣＢ２：カーボンブラック、東海カーボン社製シースト９Ｈ、窒素吸着比表面積：１４２ｍ2／ｇ
・シランカップリング剤：Ｓｉ６９（ビス（３−トリエトキシシリルプロピル）テトラスルフィド、エボニックデグッサ社製
【００４９】
【表２】
2019056068.tif 000003
【００５０】
表２において使用した原材料の種類を下記に示す。
・酸化亜鉛：酸化亜鉛３種、正同化学工業社製
・老化防止剤１：大内新興化学社製ノクラック６Ｃ
・老化防止剤２：精工化学社製ノンフレックスＲＤ
・ワックス：サンノック、大内新興化学社製
・ステアリン酸：ビーズステアリン酸、日油社製
・硫黄：ミュークロン  ＯＴ−２０（硫黄含有量が８０質量％）、四国化成工業社製
・加硫促進剤：大内新興化学社製ノクセラーＣＺ
【００５１】
表１から明らかなように実施例１〜１０の重荷重タイヤ用ゴム組成物は、低転がり抵抗性、耐摩耗性および耐チッピング性が優れる。
【００５２】
比較例１の重荷重タイヤ用ゴム組成物は、シリカのＣＴＡＢ吸着比表面積が１８０ｍ2／ｇ未満であるので、低転がり抵抗性および耐摩耗性が実施例のゴム組成物に比べ劣る。
比較例２の重荷重タイヤ用ゴム組成物は、天然ゴムが７０質量％を超え、ブタジエンゴムが３０質量％未満であるので、低転がり抵抗性および耐摩耗性が悪化する。
比較例３の重荷重タイヤ用ゴム組成物は、天然ゴムが５５質量％未満、ブタジエンゴムが４５質量％を超えるので、耐チッピング性が悪化する。